본 발명 의 제조 방법 은 , 금속 주석 을 질산 및 황산 에 용해 하 고 , 생성 한 메타 스 테 닉 산 침전 을 회수 하 고 하소 하 여 이산화 주석 나노 입자 를 제조 하 는 방법 에 있 어서 , 카르복시기 를 1 개 이상 2 개 이하 를 포함 하 며 탄소 의 개수 가 8 개 이하 인 화합물 을 ( 카르복시기 가 없 으면 주석 의 binding 영향 이 없 으며 , 3 개 이상 일 경우 분산 효율 이 작아진다 . 또한 탄소 의 개수 가 9 개 이상 이 면 소성 후 잔존 하 여 순도 를 저하 시킨다 . ) 금속 주석 의 1 % ~ 300 % 의 양 으로 첨가 , 용해 온도 20 ℃~ 100 ℃, 금속 주석 을 용해 하 는 산 을 1 분당 1 ~ 50 ml 의 투입 속도 로 하 고 , 주석 에 대한 질산 첨가량 ( HNO 3 / Sn ) 0 . 2 ~ 10 M 의 조건 하 에서 주석 을 용해 하 는 것 에 의해 , 입자 분포 의 불 규칙 함 이 적 은 주석 산화물 나노 입자 를 제조 하 는 것 을 특징 으로 하 는 방법 이 다 .